(57)【要約】      （修正有）【課題】表示特性が明るく、高コントラスト、視野角依存性の少ない透過型液晶表示装置を提供する。【解決手段】偏光板、第１、第２の光学異方性層、基板間にホモジニアス配向液晶層を挟持せる液晶セルから構成され、屈折率異方性Δｎの比を複屈折波長分散Ｄと定義した場合、第１、第２の光学異方性層の複屈折波長分散をＤ１、Ｄ２、液晶セルの複屈折波長分散ＤLCが、Ｄ１＞Ｄ２、Ｄ１＝１．００〜１．２０、Ｄ２＝０．８０〜１．１０、｜（ＤLC＋Ｄ１）／２―Ｄ２｜＜０．５で、かつ波長５５０ｎｍにおける第１の光学異方性層、第２の光学異方性層の位相差値をＲｅ１、Ｒｅ２、前記液晶セルの黒表示の位相差Ｒｅ(LC)が、｜Ｒｅ１＋Ｒｅ(LC)−Ｒｅ２｜＜３０ｎｍ、Ｒｅ１＝２０〜１４０ｎｍ、Ｒｅ２＝５０〜１８０ｎｍの範囲であり、第１の光学異方性層が、ネマチックハイブリッド配向構造を固定化した液晶フィルムからなる透過型液晶表示装置。【選択図】図４
2008309957.tif 000002
【特許請求の範囲】
【請求項１】
バックライト側から順に、偏光板、第２の光学異方性層、第１の光学異方性層、互いに対向配置された上基板と下基板との間に液晶層が挟持されたホモジニアス配向液晶セルおよび偏光板から少なくとも構成される液晶表示装置であって、波長λ＝４５０ｎｍ及びλ＝５９０ｎｍにおける屈折率異方性Δｎの比を複屈折波長分散Ｄ（Ｄ＝Δｎ（４５０）／Δｎ（５９０））と定義した場合、前記第１の光学異方性層の液晶フィルムの複屈折波長分散Ｄ１、前記第２の光学異方性層の液晶フィルムの複屈折波長分散Ｄ２、前記液晶セルの複屈折波長分散ＤLCが、
Ｄ１＞Ｄ２  
Ｄ１＝１．００〜１．２０
Ｄ２＝０．８０〜１．１０
｜（ＤLC＋Ｄ１）／２―Ｄ２｜＜０．５
の範囲であり、かつ第１の光学異方性層の厚さをｄ１、面内の主屈折率をＮｘ１およびＮｙ１、厚さ方向の主屈折率をＮｚ１、面内のリタデーション値Ｒｅ１を、Ｒｅ１＝（Ｎｘ１−Ｎｙ１）×ｄ１[ｎｍ]、第２の光学異方性層の厚さをｄ２、面内の主屈折率をＮｘ２およびＮｙ２、厚さ方向の主屈折率をＮｚ２、面内のリタデーション値Ｒｅ２を、Ｒｅ２＝（Ｎｘ２−Ｎｙ２）×ｄ２[ｎｍ]とした時、波長５５０ｎｍにおける第１の光学異方性層、第２の光学異方性層の位相差値をＲｅ１、Ｒｅ２、前記液晶セルの黒表示電圧印加時の位相差Ｒｅ(LC)が、
｜Ｒｅ１＋Ｒｅ(LC)−Ｒｅ２｜＜３０ｎｍ
Ｒｅ１＝２０ｎｍ〜１４０ｎｍ
Ｒｅ２＝５０ｎｍ〜１８０ｎｍ
の範囲であることを特徴とする液晶表示装置であって、第１の光学異方性層が、ネマチックハイブリッド配向構造を固定化した液晶フィルムから少なくとも構成されることを特徴とする透過型液晶表示装置。
【請求項２】
バックライト側から順に、偏光板、互いに対向配置された上基板と下基板との間に液晶層が挟持されたホモジニアス配向液晶セル、第１の光学異方性層、第２の光学異方性層および偏光板から少なくとも構成される液晶表示装置であって、波長λ＝４５０ｎｍ及びλ＝５９０ｎｍにおける屈折率異方性Δｎの比を複屈折波長分散Ｄ（Ｄ＝Δｎ（４５０）／Δｎ（５９０））と定義した場合、前記第１の光学異方性層の液晶フィルムの複屈折波長分散Ｄ１、前記第２の光学異方性層の液晶フィルムの複屈折波長分散Ｄ２、前記液晶セルの複屈折波長分散ＤLCが、
Ｄ１＞Ｄ２  
Ｄ１＝１．００〜１．２０
Ｄ２＝０．８０〜１．１０
｜（ＤLC＋Ｄ１）／２―Ｄ２｜＜０．５
の範囲であり、かつ第１の光学異方性層の厚さをｄ１、面内の主屈折率をＮｘ１およびＮｙ１、厚さ方向の主屈折率をＮｚ１、面内のリタデーション値Ｒｅ１を、Ｒｅ１＝（Ｎｘ１−Ｎｙ１）×ｄ１[ｎｍ]、第２の光学異方性層の厚さをｄ２、面内の主屈折率をＮｘ２およびＮｙ２、厚さ方向の主屈折率をＮｚ２、面内のリタデーション値Ｒｅ２を、Ｒｅ２＝（Ｎｘ２−Ｎｙ２）×ｄ２[ｎｍ]とした時、波長５５０ｎｍにおける第１の光学異方性層、第２の光学異方性層の位相差値をＲｅ１、Ｒｅ２、前記液晶セルの黒表示電圧印加時の位相差Ｒｅ(LC)が、
｜Ｒｅ１＋Ｒｅ(LC)−Ｒｅ２｜＜３０ｎｍ
Ｒｅ１＝２０ｎｍ〜１４０ｎｍ
Ｒｅ２＝５０ｎｍ〜１８０ｎｍ
の範囲であることを特徴とする液晶表示装置であって、第１の光学異方性層が、ネマチックハイブリッド配向構造を固定化した液晶フィルムから少なくとも構成されることを特徴とする透過型液晶表示装置。
【請求項３】
バックライト側から順に、偏光板、第１の光学異方性層、互いに対向配置された上基板と下基板との間に液晶層が挟持されたホモジニアス配向液晶セル、第２の光学異方性層および偏光板から少なくとも構成される液晶表示装置であって、波長λ＝４５０ｎｍ及びλ＝５９０ｎｍにおける屈折率異方性Δｎの比を複屈折波長分散Ｄ（Ｄ＝Δｎ（４５０）／Δｎ（５９０））と定義した場合、前記第１の光学異方性層の液晶フィルムの複屈折波長分散Ｄ１、前記第２の光学異方性層の液晶フィルムの複屈折波長分散Ｄ２、前記液晶セルの複屈折波長分散ＤLCが、
Ｄ１＞Ｄ２  
Ｄ１＝１．００〜１．２０
Ｄ２＝０．８０〜１．１０
｜（ＤLC＋Ｄ１）／２―Ｄ２｜＜０．５
の範囲であり、かつ第１の光学異方性層の厚さをｄ１、面内の主屈折率をＮｘ１およびＮｙ１、厚さ方向の主屈折率をＮｚ１、面内のリタデーション値Ｒｅ１を、Ｒｅ１＝（Ｎｘ１−Ｎｙ１）×ｄ１[ｎｍ]、第２の光学異方性層の厚さをｄ２、面内の主屈折率をＮｘ２およびＮｙ２、厚さ方向の主屈折率をＮｚ２、面内のリタデーション値Ｒｅ２を、Ｒｅ２＝（Ｎｘ２−Ｎｙ２）×ｄ２[ｎｍ]とした時、波長５５０ｎｍにおける第１の光学異方性層、第２の光学異方性層の位相差値をＲｅ１、Ｒｅ２、前記液晶セルの黒表示電圧印加時の位相差Ｒｅ(LC)が、
｜Ｒｅ１＋Ｒｅ(LC)−Ｒｅ２｜＜３０ｎｍ
Ｒｅ１＝２０ｎｍ〜１４０ｎｍ
Ｒｅ２＝５０ｎｍ〜１８０ｎｍ
の範囲であることを特徴とする液晶表示装置であって、第１の光学異方性層が、ネマチックハイブリッド配向構造を固定化した液晶フィルムから少なくとも構成されることを特徴とする透過型液晶表示装置。
【請求項４】
バックライト側から順に、偏光板、第２の光学異方性層、互いに対向配置された上基板と下基板との間に液晶層が挟持されたホモジニアス配向液晶セル、第１の光学異方性層および偏光板から少なくとも構成される液晶表示装置であって、波長λ＝４５０ｎｍ及びλ＝５９０ｎｍにおける屈折率異方性Δｎの比を複屈折波長分散Ｄ（Ｄ＝Δｎ（４５０）／Δｎ（５９０））と定義した場合、前記第１の光学異方性層の液晶フィルムの複屈折波長分散Ｄ１、前記第２の光学異方性層の液晶フィルムの複屈折波長分散Ｄ２、前記液晶セルの複屈折波長分散ＤLCが、
Ｄ１＞Ｄ２  
Ｄ１＝１．００〜１．２０
Ｄ２＝０．８０〜１．１０
｜（ＤLC＋Ｄ１）／２―Ｄ２｜＜０．５
の範囲であり、かつ第１の光学異方性層の厚さをｄ１、面内の主屈折率をＮｘ１およびＮｙ１、厚さ方向の主屈折率をＮｚ１、面内のリタデーション値Ｒｅ１を、Ｒｅ１＝（Ｎｘ１−Ｎｙ１）×ｄ１[ｎｍ]、第２の光学異方性層の厚さをｄ２、面内の主屈折率をＮｘ２およびＮｙ２、厚さ方向の主屈折率をＮｚ２、面内のリタデーション値Ｒｅ２を、Ｒｅ２＝（Ｎｘ２−Ｎｙ２）×ｄ２[ｎｍ]とした時、波長５５０ｎｍにおける第１の光学異方性層、第２の光学異方性層の位相差値をＲｅ１、Ｒｅ２、前記液晶セルの黒表示電圧印加時の位相差Ｒｅ(LC)が、
｜Ｒｅ１＋Ｒｅ(LC)−Ｒｅ２｜＜３０ｎｍ
Ｒｅ１＝２０ｎｍ〜１４０ｎｍ
Ｒｅ２＝５０ｎｍ〜１８０ｎｍ
の範囲であることを特徴とする液晶表示装置であって、第１の光学異方性層が、ネマチックハイブリッド配向構造を固定化した液晶フィルムから少なくとも構成されることを特徴とする透過型液晶表示装置。
【請求項５】
前記第２の光学異方性層が、高分子延伸フィルムであることを特徴とする請求項１〜４に記載の透過型液晶表示装置。
【請求項６】
前記第２の光学異方性層が、光学的に正の一軸性を示す液晶物質が液晶状態において
形成したネマチック配向を固定化してなる光学フィルムであることを特徴とする請求項１〜４のいずれかに記載の透過型液晶表示装置。
【請求項７】
前記第１の光学異方性層の液晶フィルムのハイブリッド方向を基板平面に投影したチルト方向と前記液晶層のラビング方向との角度が３０度以内の範囲にあることを特徴とする請求項１〜６のいずれかに記載の透過型液晶表示装置。
【請求項８】
前記第１の光学異方性層の液晶フィルムのハイブリッド方向を基板平面に投影したチル
ト方向と前記第２の光学異方性層の遅相軸との角度が７０度以上１１０度未満の範囲であることを特徴とする請求項１〜７のいずれかに記載の透過型液晶表示装置。
【請求項９】
前記第１の光学異方性層の液晶フィルムが、光学的に正の一軸性を示す液晶物質からなり、当該液晶物質が液晶状態において形成したネマチックハイブリッド配向を固定化した液晶フィルムであり、当該ネマチックハイブリッド配向における平均チルト角が５〜４５度の液晶フィルムであることを特徴とする請求項１〜８のいずれかに記載の透過型液晶表示装置。
【請求項１０】
前記偏光板の吸収軸と前記第１の光学異方性層の液晶フィルムのハイブリッド方向を基板平面に投影したチルト方向とのなす角度が３０度以上６０度以下の範囲にあること特徴とする請求項１〜９のいずれかに記載の透過型液晶表示装置。
【請求項１１】
前記ホモジニアス配向液晶セルの電圧無印加時の位相差が２００〜４００ｎｍであることを特徴とする請求項１〜１０のいずれかに記載の透過型液晶表示装置。
【発明の詳細な説明】
【技術分野】
【０００１】
本発明は、ワードプロセッサやパーソナルコンピュータなどのＯＡ機器や、電子手帳、携帯電話等の携帯情報機器、あるいは、液晶モニターを備えたカメラ一体型ＶＴＲ等に用いられる透過型液晶表示装置に関する。
【背景技術】
【０００２】
液晶表示装置は、通常、液晶セル、偏光板および光学補償シート（位相差板）から構成
される。透過型液晶表示装置では、一対の偏光板の間に液晶セルを挟持し、一枚または複
数枚の光学補償シートを液晶セルと偏光板との間に配置する。
液晶セルは、棒状液晶性分子、それを封入するための二枚の基板および棒状液晶性分子
に電圧を加えるための電極層からなる。液晶セルの方式としては、ＴＮ（Twisted Nemati
c）方式、ＳＴＮ（Super Twisted Nematic）方式、ＥＣＢ（Electrically Controlled Bi
refringence）方式、ＩＰＳ（In-Plane Switching）方式、ＶＡ（Vertical Alignment）方式、ＯＣＢ（Optically Compensated Birefringence）方式、ＨＡＮ（Hybrid Aligned Nematic）方式、ＡＳＭ（Axially Symmetric Aligned Microcell）方式、ハーフトーングレイスケール方式、ドメイン分割方式、あるいは強誘電性液晶、反強誘電性液晶を利用した表示方式等の各種の方式が挙げられる。
【０００３】
ところで、透過型液晶表示装置は、液晶分子の持つ屈折率異方性のために斜めから見た時に表示コントラストが低下する、表示色が変化する、あるいは階調が反転するなどの視野角の問題が避けられずその改善が望まれている。
この問題を解決させる方法として、従来、ＴＮ方式（液晶のねじれ角９０度）を用いた透過型液晶表示装置では、光学補償フィルムを液晶セルと上下偏光板の間に配置する提案がなされ、実用化されている。
例えば、ディスコチック液晶をハイブリッド配向させた光学補償フィルムを液晶セルと上下偏光板の間に配置した構成、また液晶性高分子をネマチックハイブリッド配向させた光学補償フィルムを液晶セルと上下偏光板の間に配置した構成などが知られている（特許文献１〜３参照）。
【０００４】
しかしながら、ＴＮ方式の場合、コントラストが広がる領域は改善されるが、階調が反転する範囲が広く、必ずしも視野角特性は十分とは言えない。これは、液晶層が９０度ねじれている分、電圧を印加した時の液晶セル内の液晶分子の傾斜している部分が９０度方位まで広がる分、階調反転する範囲が広がることに起因する。
上記理由から、階調が反転する範囲を狭めるという意味では、前記液晶セルの方式としては、液晶分子のねじれ角が０度でかつホモジニアス配向したＥＣＢ方式を利用した表示方式が好ましい。ＥＣＢ方式の視野角改善として、ホモジニアス液晶セルの上下にネマチックハイブリッド配向させた光学補償フィルムと１軸性位相差フィルムをそれぞれ２枚配置した構成が提案されている（特許文献４）。
しかしながら、上記の方法を用いても、斜めから見た時に表示コントラストが低下する、表示色が変化する、あるいは階調が反転するなどの視野角の問題は解決しておらず、更に上下合計４枚のフィルムを使う分、各フィルムのパラメータのばらつきによる表示特性のばらつきが多い、総膜厚が厚くなる、信頼性が落ちる等、課題が残っており、これらの改良が望まれている。
【特許文献１】特許第２６４００８３号公報
【特許文献２】特開平１１−１９４３２５号公報
【特許文献３】特開平１１−１９４３７１号公報
【特許文献４】特開２００５−２０２０１０１号公報
【発明の開示】
【発明が解決しようとする課題】
【０００５】
本発明は上述の問題点の改良をなすものであり、表示特性のばらつきが少なくて、表示が明るく、高コントラストであり、視野角依存性の少ない透過型液晶表示装置を提供することを目的とする。
【課題を解決するための手段】
【０００６】
本発明の第１は、バックライト側から順に、偏光板、第２の光学異方性層、第１の光学異方性層、互いに対向配置された上基板と下基板との間に液晶層が挟持されたホモジニアス配向液晶セルおよび偏光板から少なくとも構成される液晶表示装置であって、波長λ＝４５０ｎｍ及びλ＝５９０ｎｍにおける屈折率異方性Δｎの比を複屈折波長分散Ｄ（Ｄ＝Δｎ（４５０）／Δｎ（５９０））と定義した場合、前記第１の光学異方性層の液晶フィルムの複屈折波長分散Ｄ１、前記第２の光学異方性層の液晶フィルムの複屈折波長分散Ｄ２、前記液晶セルの複屈折波長分散ＤLCが、
Ｄ１＞Ｄ２  
Ｄ１＝１．００〜１．２０
Ｄ２＝０．８０〜１．１０
｜（ＤLC＋Ｄ１）／２―Ｄ２｜＜０．５
の範囲であり、かつ第１の光学異方性層の厚さをｄ１、面内の主屈折率をＮｘ１およびＮｙ１、厚さ方向の主屈折率をＮｚ１、面内のリタデーション値Ｒｅ１を、Ｒｅ１＝（Ｎｘ１−Ｎｙ１）×ｄ１[ｎｍ]、第２の光学異方性層の厚さをｄ２、面内の主屈折率をＮｘ２およびＮｙ２、厚さ方向の主屈折率をＮｚ２、面内のリタデーション値Ｒｅ２を、Ｒｅ２＝（Ｎｘ２−Ｎｙ２）×ｄ２[ｎｍ]とした時、波長５５０ｎｍにおける第１の光学異方性層、第２の光学異方性層の位相差値をＲｅ１、Ｒｅ２、前記液晶セルの黒表示電圧印加時の位相差Ｒｅ(LC)が、
｜Ｒｅ１＋Ｒｅ(LC)−Ｒｅ２｜＜３０ｎｍ
Ｒｅ１＝２０ｎｍ〜１４０ｎｍ
Ｒｅ２＝５０ｎｍ〜１８０ｎｍ
の範囲であることを特徴とする液晶表示装置であって、第１の光学異方性層が、ネマチックハイブリッド配向構造を固定化した液晶フィルムから少なくとも構成されることを特徴とする透過型液晶表示装置、である。
【０００７】
本発明の第２は、バックライト側から順に、偏光板、互いに対向配置された上基板と下基板との間に液晶層が挟持されたホモジニアス配向液晶セル、第１の光学異方性層、第２の光学異方性層および偏光板から少なくとも構成される液晶表示装置であって、波長λ＝４５０ｎｍ及びλ＝５９０ｎｍにおける屈折率異方性Δｎの比を複屈折波長分散Ｄ（Ｄ＝Δｎ（４５０）／Δｎ（５９０））と定義した場合、前記第１の光学異方性層の液晶フィルムの複屈折波長分散Ｄ１、前記第２の光学異方性層の液晶フィルムの複屈折波長分散Ｄ２、前記液晶セルの複屈折波長分散ＤLCが、
Ｄ１＞Ｄ２  
Ｄ１＝１．００〜１．２０
Ｄ２＝０．８０〜１．１０
｜（ＤLC＋Ｄ１）／２―Ｄ２｜＜０．５
の範囲であり、かつ第１の光学異方性層の厚さをｄ１、面内の主屈折率をＮｘ１およびＮｙ１、厚さ方向の主屈折率をＮｚ１、面内のリタデーション値Ｒｅ１を、Ｒｅ１＝（Ｎｘ１−Ｎｙ１）×ｄ１[ｎｍ]、第２の光学異方性層の厚さをｄ２、面内の主屈折率をＮｘ２およびＮｙ２、厚さ方向の主屈折率をＮｚ２、面内のリタデーション値Ｒｅ２を、Ｒｅ２＝（Ｎｘ２−Ｎｙ２）×ｄ２[ｎｍ]とした時、波長５５０ｎｍにおける第１の光学異方性層、第２の光学異方性層の位相差値をＲｅ１、Ｒｅ２、前記液晶セルの黒表示電圧印加時の位相差Ｒｅ(LC)が、
｜Ｒｅ１＋Ｒｅ(LC)−Ｒｅ２｜＜３０ｎｍ
Ｒｅ１＝２０ｎｍ〜１４０ｎｍ
Ｒｅ２＝５０ｎｍ〜１８０ｎｍ
の範囲であることを特徴とする液晶表示装置であって、第１の光学異方性層が、ネマチックハイブリッド配向構造を固定化した液晶フィルムから少なくとも構成されることを特徴とする透過型液晶表示装置、である。
【０００８】
本発明の第３は、バックライト側から順に、偏光板、第１の光学異方性層、互いに対向配置された上基板と下基板との間に液晶層が挟持されたホモジニアス配向液晶セル、第２の光学異方性層および偏光板から少なくとも構成される液晶表示装置であって、波長λ＝４５０ｎｍ及びλ＝５９０ｎｍにおける屈折率異方性Δｎの比を複屈折波長分散Ｄ（Ｄ＝Δｎ（４５０）／Δｎ（５９０））と定義した場合、前記第１の光学異方性層の液晶フィルムの複屈折波長分散Ｄ１、前記第２の光学異方性層の液晶フィルムの複屈折波長分散Ｄ２、前記液晶セルの複屈折波長分散ＤLCが、
Ｄ１＞Ｄ２  
Ｄ１＝１．００〜１．２０
Ｄ２＝０．８０〜１．１０
｜（ＤLC＋Ｄ１）／２―Ｄ２｜＜０．５
の範囲であり、かつ第１の光学異方性層の厚さをｄ１、面内の主屈折率をＮｘ１およびＮｙ１、厚さ方向の主屈折率をＮｚ１、面内のリタデーション値Ｒｅ１を、Ｒｅ１＝（Ｎｘ１−Ｎｙ１）×ｄ１[ｎｍ]、第２の光学異方性層の厚さをｄ２、面内の主屈折率をＮｘ２およびＮｙ２、厚さ方向の主屈折率をＮｚ２、面内のリタデーション値Ｒｅ２を、Ｒｅ２＝（Ｎｘ２−Ｎｙ２）×ｄ２[ｎｍ]とした時、波長５５０ｎｍにおける第１の光学異方性層、第２の光学異方性層の位相差値をＲｅ１、Ｒｅ２、前記液晶セルの黒表示電圧印加時の位相差Ｒｅ(LC)が、
｜Ｒｅ１＋Ｒｅ(LC)−Ｒｅ２｜＜３０ｎｍ
Ｒｅ１＝２０ｎｍ〜１４０ｎｍ
Ｒｅ２＝５０ｎｍ〜１８０ｎｍ
の範囲であることを特徴とする液晶表示装置であって、第１の光学異方性層が、ネマチックハイブリッド配向構造を固定化した液晶フィルムから少なくとも構成されることを特徴とする透過型液晶表示装置、である。
【０００９】
本発明の第４は、バックライト側から順に、偏光板、第２の光学異方性層、互いに対向配置された上基板と下基板との間に液晶層が挟持されたホモジニアス配向液晶セル、第１の光学異方性層および偏光板から少なくとも構成される液晶表示装置であって、波長λ＝４５０ｎｍ及びλ＝５９０ｎｍにおける屈折率異方性Δｎの比を複屈折波長分散Ｄ（Ｄ＝Δｎ（４５０）／Δｎ（５９０））と定義した場合、前記第１の光学異方性層の液晶フィルムの複屈折波長分散Ｄ１、前記第２の光学異方性層の液晶フィルムの複屈折波長分散Ｄ２、前記液晶セルの複屈折波長分散ＤLCが、
Ｄ１＞Ｄ２  
Ｄ１＝１．００〜１．２０
Ｄ２＝０．８０〜１．１０
｜（ＤLC＋Ｄ１）／２―Ｄ２｜＜０．５
の範囲であり、かつ第１の光学異方性層の厚さをｄ１、面内の主屈折率をＮｘ１およびＮｙ１、厚さ方向の主屈折率をＮｚ１、面内のリタデーション値Ｒｅ１を、Ｒｅ１＝（Ｎｘ１−Ｎｙ１）×ｄ１[ｎｍ]、第２の光学異方性層の厚さをｄ２、面内の主屈折率をＮｘ２およびＮｙ２、厚さ方向の主屈折率をＮｚ２、面内のリタデーション値Ｒｅ２を、Ｒｅ２＝（Ｎｘ２−Ｎｙ２）×ｄ２[ｎｍ]とした時、波長５５０ｎｍにおける第１の光学異方性層、第２の光学異方性層の位相差値をＲｅ１、Ｒｅ２、前記液晶セルの黒表示電圧印加時の位相差Ｒｅ(LC)が、
｜Ｒｅ１＋Ｒｅ(LC)−Ｒｅ２｜＜３０ｎｍ
Ｒｅ１＝２０ｎｍ〜１４０ｎｍ
Ｒｅ２＝５０ｎｍ〜１８０ｎｍ
の範囲であることを特徴とする液晶表示装置であって、第１の光学異方性層が、ネマチックハイブリッド配向構造を固定化した液晶フィルムから少なくとも構成されることを特徴とする透過型液晶表示装置、である。
【００１０】
本発明の第５は、前記第２の光学異方性層が、高分子延伸フィルムであることを特徴とする本発明の第１〜第４のいずれかに記載の透過型液晶表示装置、である。
本発明の第６は、前記第２の光学異方性層が、光学的に正の一軸性を示す液晶物質が液晶状態において形成したネマチック配向を固定化してなる光学フィルムであることを特徴とする本発明の第１〜第４のいずれかに記載の透過型液晶表示装置、である。
本発明の第７は、前記第１の光学異方性層の液晶フィルムのハイブリッド方向を基板平面に投影したチルト方向と前記液晶層のラビング方向との角度が３０度以内の範囲にあることを特徴とする本発明の第１〜第６のいずれかに記載の透過型液晶表示装置、である。
本発明の第８は、前記第１の光学異方性層の液晶フィルムのハイブリッド方向を基板平
面に投影したチルト方向と前記第２の光学異方性層の遅相軸との角度が７０度以上１１０度未満の範囲であることを特徴とする本発明の第１〜第７のいずれかに記載の透過型液晶表示装置、である。
【００１１】
本発明の第９は、前記第１の光学異方性層の液晶フィルムが、光学的に正の一軸性を示す液晶物質からなり、当該液晶物質が液晶状態において形成したネマチックハイブリッド配向を固定化した液晶フィルムであり、当該ネマチックハイブリッド配向における平均チルト角が５〜４５度の液晶フィルムであることを特徴とする本発明の第１〜第８のいずれかに記載の透過型液晶表示装置、である。
本発明の第１０は、前記偏光板の吸収軸と前記第１の光学異方性層の液晶フィルムのハイブリッド方向を基板平面に投影したチルト方向とのなす角度が３０度以上６０度以下の範囲にあること特徴とする本発明の第１〜第９のいずれかに記載の透過型液晶表示装置、である。
本発明の第１１は、前記ホモジニアス配向液晶セルの電圧無印加時の位相差が２００〜４００ｎｍであることを特徴とする本発明の第１〜第１０のいずれかに記載の透過型液晶表示装置、である。
【発明の効果】
【００１２】
本発明の液晶表示装置は、表示が明るく、正面コントラストが高く、視野角依存性の少ない特徴を有している。
【発明を実施するための最良の形態】
【００１３】
以下、本発明を詳細に説明する。
本発明の透過型液晶表示装置は、以下のような（１）〜（４）の４通りのいずれかの構成からなり、必要に応じて光拡散層、光制御フィルム、導光板、プリズムシート等の部材が更に追加されるが、これらに特に制限は無い。視野角依存性の少ない光学特性を得ると言う点では、（１）〜（４）のいずれの構成を用いても構わない。
（１）偏光板／液晶セル／第１の光学異方性層／第２の光学異方性層／偏光板／バックライト
（２）偏光板／第２の光学異方性層／第１の光学異方性層／液晶セル／偏光板／バックライト
（３）偏光板／第２の光学異方性層／液晶セル／第１の光学異方性層／偏光板／バックライト
（４）偏光板／第１の光学異方性層／液晶セル／第２の光学異方性層／偏光板／バックライト
【００１４】
以下、本発明に用いられる構成部材について順に説明する。
まず、本発明に用いられる液晶セルについて説明する。
本発明は、液晶セルの方式としてホモジニアス配向セルを用いる。ホモジニアス配向セルとは、そのツイスト角度は略０度のセルである。ここでいう略０度とは、０度以上、５度以下のツイスト角度である。電圧無印加時の液晶セルの位相差（Δｎｄ）は２００ｎｍ〜４００ｎｍが好ましく、さらに好ましくは２３０ｎｍ〜３５０ｎｍである。この範囲を外れた場合、不必要な着色や明るさの低下を招き好ましくない。
また、液晶セルの駆動方式も特に制限はなく、ＳＴＮ−ＬＣＤ等に用いられるパッシブマトリクス方式、並びにＴＦＴ(Thin Film Transistor)電極、ＴＦＤ(Thin Film Diode)電極等の能動電極を用いるアクティブマトリクス方式、プラズマアドレス方式等のいずれの駆動方式であっても良い。
【００１５】
液晶セルは、互いに対向配置された２つの透明基板（以下、観察者側を上基板、バックライト側を下基板ということがある。）との間に液晶層が挟持された構成から成る。
前記液晶層を形成する液晶性を示す材料としては、特に制限されず、各種の液晶セルを構成し得る通常の各種低分子液晶物質、高分子液晶物質およびこれらの混合物が挙げられる。また、これらに液晶性を損なわない範囲で色素やカイラル剤、非液晶性物質等を添加することもできる。前記液晶セルは、前記電極基板および液晶層の他に、前の各種の方式の液晶セルとするのに必要な各種の構成要素や、後述する各種の構成部材を備えていても良い。
【００１６】
液晶セルを構成する透明基板としては、液晶層を構成する液晶性を示す材料を特定の配向方向に配向させるものであれば特に制限はない。具体的には、基板自体が液晶を配向させる性質を有している透明基板、基板自体は配向能に欠けるが、液晶を配向させる性質を有する配向膜等をこれに設けた透明基板等がいずれも使用できる。また、液晶セルの電極は、ＩＴＯ等の公知のものが使用できる。電極は通常、液晶層が接する透明基板の面上に設けることができ、配向膜を有する基板を使用する場合は、基板と配向膜との間に設けることができる。
【００１７】
本発明に用いられる偏光板は、本発明の目的が達成し得るものであれば特に制限されず、液晶表示装置に用いられる通常のものを適宜使用することができる。具体的には、ポリビニルアルコール（ＰＶＡ）や部分アセタール化ＰＶＡのようなＰＶＡ系やエチレン−酢酸ビニル共重合体の部分ケン化物等からなる親水性高分子フィルムに、ヨウ素および／または２色性色素を吸着した偏光フィルム、ポリ塩化ビニルの脱塩酸処理物のようなポリエン配向フィルムなどからなる偏光フィルムを使用することができる。また、反射型の偏光フィルムも使用することができる。
【００１８】
該偏光板は、偏光フィルム単独で使用しても良いし、強度向上、耐湿性向上、耐熱性の向上等の目的で偏光フィルムの片面または両面に透明保護層等を設けたものであっても良い。透明保護層としては、ポリエステル、トリアセチルセルロース、環状オレフィン系高分子等の透明プラスチックフィルムを直接または接着層を介して積層したもの、透明樹脂の塗布層、アクリル系やエポキシ系等の光硬化型樹脂層などが挙げられる。これら透明保護層を偏光フィルムの両面に被覆する場合、両側に異なる保護層を設けても良い。
【００１９】
本発明に用いられる第２の光学異方性層としては、透明性と均一性に優れたものであれば特に制限されないが、高分子延伸フィルムや、液晶からなる光学フィルムが好ましく使用できる。高分子延伸フィルムとしては、セルロース系、ポリカーボネート系、ポリアリレート系、ポリスルフォン系、ポリアクリル系、ポリエーテルスルフォン系、環状オレフィン系高分子化合物等からなる１軸又は２軸位相差フィルムを例示することができる。ここに例示した第２の光学異方性層は、高分子延伸フィルムのみで構成されても良いし、液晶からなる光学フィルムのみで構成されても良いし、高分子延伸フィルムと液晶からなる光学フィルムの両方を併用することもできる。また、液晶からなる光学フィルムとしては、主鎖型および／または側鎖型の各種液晶性高分子化合物、例えば、液晶性ポリエステル、液晶性ポリカーボネート、液晶性ポリアクリレート等や配向後架橋等により高分子量化できる反応性を有する低分子量の液晶化合物等からなる光学フィルムを挙げることができ、これらは自立性のある単独フィルムでも透明支持基板上に形成されたものでもよい。
【００２０】
面内方向にｘ方向、ｙ方向を取り、厚さ方向をｚ方向とする場合、正の１軸性光学異方性層は、屈折率としてｎｘ＞ｎｙ＝ｎｚの関係を有する。また、正の２軸性光学異方性層は、屈折率としてｎｘ＞ｎｚ＞ｎｙの関係を有する。負の１軸性光学異方性層は、屈折率としてｎｘ＝ｎｙ＞ｎｚの関係を有する。負の２軸性光学異方性層は、屈折率としてｎｘ＞ｎｙ＞ｎｚの関係を有する。
【００２１】
本発明に用いられる第１の光学異方性層は、光学的に正の一軸性を示す液晶性高分子、具体的には光学的に正の一軸性を示す液晶性高分子化合物または少なくとも１種の該液晶性高分子化合物を含有する光学的に正の一軸性を示す液晶性高分子組成物から成り、該液晶性高分子化合物または該液晶性高分子組成物が液晶状態において形成した平均チルト角が５゜〜４５゜のネマチックハイブリッド配向構造を固定化した液晶フィルムを少なくとも含む層である。
ここで、本発明で言うネマチックハイブリッド配向とは、液晶分子がネマチック配向しており、このときの液晶分子のダイレクターとフィルム平面のなす角がフィルム上面と下面とで異なった配向形態を言う。したがって、上面界面近傍と下面界面近傍とで該ダイレクターとフィルム平面との成す角度が異なっていることから、該フィルムの上面と下面との間では該角度が連続的に変化しているものといえる。
【００２２】
またネマチックハイブリッド配向状態を固定化したフィルムは、液晶分子のダイレクターがフィルムの膜厚方向のすべての場所において異なる角度を向いている。したがって当該フィルムは、フィルムという構造体として見た場合、もはや光軸は存在しない。
また本発明でいう平均チルト角とは、液晶フィルムの膜厚方向における液晶分子のダイレクターとフィルム平面との成す角度の平均値を意味するものである。本発明に供される液晶フィルムは、フィルムの一方の界面付近ではダイレクターとフィルム平面との成す角度が、絶対値として通常２０゜〜９０゜、好ましくは４０゜〜８０゜、さらに好ましくは５０゜〜７０゜の角度をなしており、当該面の反対においては、絶対値として通常０゜〜２０゜、好ましくは０゜〜１０゜の角度を成しており、その平均チルト角は、絶対値として通常５゜〜５０゜、好ましくは２０゜〜４５゜、さらに好ましくは２５゜〜４０゜である。
平均チルト角が上記範囲から外れた場合、斜め方向から見た場合のコントラストの低下等の恐れがあり望ましくない。なお平均チルト角は、クリスタルローテーション法を応用して求めることができる。
【００２３】
本発明に用いられる第１の光学異方性層を構成する液晶フィルムは、上記のような液晶性高分子化合物や液晶性高分子組成物のネマチックハイブリッド配向状態が固定化され、かつ特定の平均チルト角を有するものからなるが、ネマチックハイブリッド配向しかつ平均チルト角の範囲を満たすものであれば、如何様な液晶から形成されたものであっても構わない。例えば低分子液晶を液晶状態においてネマチックハイブリッド配向に形成後、光架橋や熱架橋によって固定化して得られる液晶フィルムを用いることもできる。なお本発明でいう液晶フィルムとは、フィルム自体が液晶性を呈するか否かを問うものではなく、低分子液晶、高分子液晶などの液晶物質をフィルム化することによって得られるものを意味する。
【００２４】
また第１の光学異方性層を構成する液晶フィルムの法線方向から見た場合の面内の見かけの位相差値としては、ネマチックハイブリッド配向したフィルムでは、ダイレクターに平行な方向の屈折率（以下ｎｅと呼ぶ）と垂直な方向の屈折率（以下ｎｏと呼ぶ）が異なっており、ｎｅからｎｏを引いた値（ｎｅ−ｎｏ）を見かけ上の複屈折率とした場合、見かけ上の位相差値は見かけ上の複屈折率と絶対膜厚との積で与えられるとする。この位相差値は、エリプソメトリー等の偏光光学測定により容易に求めることができる。
【００２５】
本発明の液晶表示装置における光学異方性層の具体的な配置条件について説明するが、より具体的な配置条件を説明するにあたり、図１〜３を用いて液晶フィルムからなる光学異方性層の上下、該光学異方性層のチルト方向および液晶セル層のプレチルト方向をそれぞれ以下に定義する。
【００２６】
まず液晶フィルムからなる光学異方性層の上下を、該光学異方性層を構成する液晶フィルムのフィルム界面近傍における液晶分子ダイレクターとフィルム平面との成す角度によってそれぞれ定義すると、液晶分子のダイレクターとフィルム平面との成す角度が鋭角側で２０〜９０度の角度を成している面をｂ面とし、該角度が鋭角側で０〜２０度の角度を成している面をｃ面とする。
この光学異方素子のｂ面から液晶フィルム層を通してｃ面を見た場合、液晶分子ダイレクターとダイレクターのｃ面への投影成分が成す角度が鋭角となる方向で、かつ投影成分と平行な方向を光学異方素子のチルト方向と定義する（図１及び図２）。
次いで通常、液晶セル層のセル界面では、駆動用低分子液晶はセル界面に対して平行ではなくある角度もって傾いており一般にこの角度をプレチルト角と言うが、セル界面の液晶分子のダイレクターとダイレクターの界面への投影成分とがなす角度が鋭角である方向で、かつダイレクターの投影成分と平行な方向を液晶セル層のプレチルト方向と定義する（図３）。
【００２７】
前記第１、第２の光学異方性層は、それぞれ接着剤層あるいは粘着剤層を介して互いに貼り合わせることにより作製してもよい。
接着剤層を形成する接着剤としては、光学異方性層に対して十分な接着力を有し、かつ光学異方性層の光学的特性を損なわないものであれば、特に制限はなく、例えば、アクリル樹脂系、メタクリル樹脂系、エポキシ樹脂系、エチレン−酢酸ビニル共重合体系、ゴム系、ウレタン系、ポリビニルエーテル系およびこれらの混合物系や、熱硬化型および／または光硬化型、電子線硬化型等の各種反応性のものを挙げることができる。これらの接着剤は、光学異方性質層を保護する透明保護層の機能を兼ね備えたものも含まれる。
粘着剤層を形成する粘着剤は特に制限されないが、例えばアクリル系重合体、シリコーン系ポリマー、ポリエステル、ポリウレタン、ポリアミド、ポリエーテル、フッ素系やゴム系などのポリマーをベースポリマーとするものを適宜に選択して用いることができる。特に、アクリル系粘着剤の如く光学的透明性に優れ、濡れ性、凝集性や粘着特性の調整が容易で、耐候性や耐熱性などに優れるものが好ましく用いうる。
【００２８】
接着剤層または粘着剤層（以下、接着剤と粘着剤を合わせて「粘・接着剤」ということがある）の形成は、適宜な方式で行うことができる。その例としては、例えばトルエンや酢酸エチル等の適宜な溶剤の単独物又は混合物からなる溶媒にベースポリマーまたはその組成物を溶解又は分散させた１０〜４０重量％程度の粘・接着剤溶液を調製し、それを流延方式や塗工方式等の適宜な展開方式で前記光学異方性層上に直接付設する方式、あるいは前記に準じセパレータ上に粘・接着剤層を形成してそれを前記光学異方性層上に移着する方式などが挙げられる。また、粘・接着剤層には、例えば天然物や合成物の樹脂類、特に、粘着性付与樹脂や、ガラス繊維、ガラスビーズ、金属粉、その他の無機粉末等からなる充填剤や顔料、着色剤、酸化防止剤などの添加剤を含有していてもよい。また微粒子を含有して光拡散性を示す粘・接着剤層などであってもよい。
【００２９】
なお、光学異方性層間を接着剤層あるいは粘着剤層を介して、互いに貼り合せる際には、光学異方性層表面を表面処理して接着剤層あるいは粘着剤層との密着性を向上することができる。表面処理の手段は、特に制限されないが、前記液晶層表面の透明性を維持できるコロナ放電処理、スパッタ処理、低圧ＵＶ照射、プラズマ処理などの表面処理法を好適に採用できる。これら表面処理法のなかでもコロナ放電処理が良好である。
【００３０】
次に、上記部材から構成される本発明の液晶表示装置の構成ついて説明する。
本発明の液晶表示装置の構成は、図４、図８、図１１、図１４に示すような以下の（１）〜（４）の４通りから選ばれることを必須とする。
（１）偏光板／液晶セル／第１の光学異方性層／第２の光学異方性層／偏光板／バックライト
（２）偏光板／第２の光学異方性層／第１の光学異方性層／液晶セル／偏光板／バックライト
（３）偏光板／第２の光学異方性層／液晶セル／偏光板／第１の光学異方性層／バックライト
（４）偏光板／第１の光学異方性層／液晶セル／第２の光学異方性層／偏光板／バックライト
【００３１】
ここで、上記構成（１）を例にとり、図４を用いて本実施形態の液晶表示装置の表示原理について説明する。
基板１にＩＴＯ等の透過率の高い材料で形成された透明電極３が設けられ、基板２にＩＴＯ等の透過率の高い材料で形成された対向電極４が設けられ、透明電極３と対向電極４との間に正の誘電率異方性を示す液晶材料からなる液晶層５が挟持されている。基板２の対向電極４が形成された側の反対面に偏光板７が設けられており、基板１の透明電極３が形成された面の反対側に第１の光学異方性層９、第２の光学異方性層１０及び偏光板８が設けられている。偏光板８の背面側にはバックライト１１が設けられている。
【００３２】
液晶セル内の液晶層のプレチルト方向とネマチックハイブリッド配向構造を固定化した液晶フィルムからなる第１の光学異方性層のチルト方向のなす角度は０度から３０度の範囲が好ましく、より好ましくは０度から２０度の範囲であり、特に好ましくは０度から１０度の範囲である。両者のなす角度が３０度を超えると十分な視野角補償効果が得られない恐れがある。
【００３３】
また、第２の光学異方性層の遅相軸と第１の光学異方性層のチルト方向のなす角度は７０度以上１１０度未満であることが好ましい。さらに好ましくは８０度以上１００度未満である。１１０度以上の場合、または７０度より小さい場合には、正面コントラストの低下を招く可能性があり好ましくない。
また、第１の光学異方性層のチルト方向と偏光板の吸収軸のなす角度は３０度以上６０度未満であることが好ましい。さらに好ましくは４０度以上５０度未満である。６０度以上の場合、または３０度より小さい場合には、正面コントラストの低下を招く可能性があり好ましくない。
また、第２の光学異方性層の遅相軸と偏光板の吸収軸のなす角度は３０度以上６０度未満であることが好ましい。さらに好ましくは４０度以上５０度未満である。６０度以上の場合、または３０度より小さい場合には、正面コントラストの低下を招く可能性があり好ましくない。
【００３４】
前記液晶セルに使用される液晶材料の屈折率異方性ΔｎLC、前記第１の光学異方性層の屈折率異方性Δｎ１、および前記第２の光学異方性層の屈折率異方性Δｎ２は、一般に波長λ（ｎｍ）に対し依存性があり、その特性は一般的に波長λに対して負の傾向を有する。  波長λ＝４５０ｎｍ及びλ＝５９０ｎｍにおける屈折率異方性（以下それぞれ「Δｎ（４５０）」、「Δｎ（５９０）」と表す。）の比を複屈折波長分散Ｄとし、
Ｄ＝Δｎ（４５０）／Δｎ（５９０）
と定義する。Ｄは液晶材料が全く同一ならば同一であるが、異なった液晶材料でも同一となることはある。本発明における、前記液晶セル、第１の光学異方性層および第２の光学異方性層の複屈折波長分散をそれぞれＤLC、Ｄ１、Ｄ２と表す。
【００３５】
バックライト１１から出射された光は偏光板８を通って第２の光学異方性層１０側に入射されるが、上記構成では、第１の光学異方性層９の遅相軸が液晶セル６のラビング方向と略並行であり、かつ第２の光学異方性層１０の遅相軸はそれらとは略垂直である。
ここで、第１の光学異方性層の厚さをｄ１、面内の主屈折率をＮｘ１およびＮｙ１、厚さ方向の主屈折率をＮｚ１、面内のリタデーション値Ｒｅ１を、Ｒｅ１＝（Ｎｘ１−Ｎｙ１）×ｄ１[ｎｍ]、第２の光学異方性層の厚さをｄ２、面内の主屈折率をＮｘ２およびＮｙ２、厚さ方向の主屈折率をＮｚ２、面内のリタデーション値Ｒｅ２を、Ｒｅ２＝（Ｎｘ２−Ｎｙ２）×ｄ２[ｎｍ]とした場合に、波長５５０ｎｍにおける第１の光学異方性層の位相差値Ｒｅ１、第２の光学異方性層の位相差値Ｒｅ２、及び前記液晶セルの黒表示電圧印加時の位相差Ｒｅ(LC)が、
｜Ｒｅ１＋Ｒｅ(LC)−Ｒｅ２｜＜３０ｎｍ  ・・・（１）
Ｒｅ１＝２０ｎｍ〜１４０ｎｍ  ・・・（２）
Ｒｅ２＝５０ｎｍ〜１８０ｎｍ  ・・・（３）
の関係を満たす様調整する。
【００３６】
この時、第２の光学異方性層の持つ光学異方性は、第１の光学異方性層および液晶セルの光学異方性によって打ち消される。この結果、偏光板８を通った光は、ほぼ位相差の影響を受けることなく偏光板７に入射されるため、黒表示を得ることが出来る。Ｒｅ１、Ｒｅ２及びＲｅ(LC)が式（１）の範囲を外れた場合、正面コントラストの低下を招く恐れがあるため好ましくない。Ｒｅ１が式（２）の範囲を外れた場合、十分な視野角拡大効果が得られないことや、斜めから見た時に液晶表示装置に不必要な色づきが生じる恐れがある。Ｒｅ２が式（３）の範囲を外れた場合、十分な補償効果が得られない恐れがあるため好ましくない。
【００３７】
また、良好な黒表示を得るためには、第２の光学異方性層の複屈折波長分散Ｄ２、第１の光学異方性層の複屈折波長分散Ｄ１および液晶セルの複屈折波長分散ＤLCを
Ｄ１＞Ｄ２  ・・・（４）
Ｄ１＝１・００〜１．２０  ・・・（５）
Ｄ２＝０．８０〜１．１０  ・・・（６）
｜（ＤLC＋Ｄ１）／２―Ｄ２｜＜０．５  ・・・（７）
の関係を満たすよう調整することが好ましい。
【００３８】
各光学異方性層及び液晶セルの分散を、上記式を満たすように調整することで、可視光の広範囲の波長の光が上記（１）式を満たし、第２の光学異方性層、第１の光学異方性層および液晶セルの光学異方性を打ち消すことができ、その結果良好な黒表示を得ることが出来る。各光学異方性層及び液晶セルの分散が上記の範囲を外れた場合、コントラストの低下や、表示装置の表示が不必要に色づく恐れがある為、好ましくない。
【００３９】
前記光拡散層、バックライト、光制御フィルム、導光板、プリズムシートとしては、特に制限されず公知のものを使用することができる。
本発明の液晶表示装置は、前記した構成部材以外にも他の構成部材を付設することができる。例えば、カラーフィルターを本発明の液晶表示装置に付設することにより、色純度の高いマルチカラー又はフルカラー表示を行うことができるカラー液晶表示装置を作製することができる。
【実施例】
【００４０】
以下、本発明を実施例および比較例によりさらに具体的に説明するが、本発明はこれらに限定されるものではない。なお、本実施例における位相差値（Δｎｄ）は特に断りのない限り波長５５０ｎｍにおける値とする。
（１）フィルム膜厚測定法
ＳＬＯＡＮ社製ＳＵＲＦＡＣＥ  ＴＥＸＴＵＲＥ  ＡＮＡＬＹＳＩＳ  ＳＹＳＴＥＭ  Ｄｅｋｔａｋ  ３０３０ＳＴを用いた。また、干渉波測定（日本分光(株)製  紫外・可視・近赤外分光光度計Ｖ−５７０）と屈折率のデータから膜厚を求める方法も併用した。
（２）液晶フィルムのパラメータ測定
王子計測機器（株）製自動複屈折計ＫＯＢＲＡ２１ＡＤＨを用いた。
【００４１】
＜実施例１＞
実施例１の液晶表示装置の概念図については図４を、その軸構成については図５を用いて説明する。
基板１にＩＴＯ等の透過率の高い材料で形成された透明電極３が設けられ、基板２にＩＴＯ等の透過率の高い材料で形成された対向電極４が設けられ、透明電極３と対向電極４との間に正の誘電率異方性を示す液晶材料からなる液晶層５が挟持されている。基板２の対向電極４が形成された側の反対面に偏光板７が設けられており、基板１の透明電極３が形成された面の反対側に第１の光学異方性層９、第２の光学異方性層１０及び偏光板８が設けられている。偏光板８の背面側にはバックライト１１が設けられている。
【００４２】
特開平６−３４７７４２号公報に従って、膜厚方向の平均チルト角が２８度のネマチックハイブリッド配向が固定化された各膜厚の液晶フィルムからなる第１の光学異方性層９（Δｎｄは１０〜１６０ｎｍ）を作製し、図５に示したような軸配置で液晶表示装置を作製した。
使用した液晶セル６は、液晶材料としてＺＬＩ−１６９５（Ｍｅｒｃｋ社製）を用い、液晶層厚は４．９μｍとした。液晶層の基板両界面のプレチルト角は３度であり、液晶セルのΔｎｄは、略３２０ｎｍ、分散ＤLCは、略１．０３であった。
液晶セル６の観察者側（図の上側）に偏光板７（厚み約１００μｍ；住友化学（株）製ＳＱＷ−０６２）を配置した。
また、観察者から見て液晶セル６の後方に、第１の光学異方性層９として、液晶フィルム９、第２の光学異方性層１０として、一軸延伸したゼオノアフィルム（商品名，日本ゼオン（株）製）からなる高分子延伸フィルム１０を配置し、更に背面に偏光板８を配置した。
ゼオノアフィルムの分散は、略１．０２、第１の光学異方性層の分散は、略１．１６であった。
偏光板７及び８の吸収軸、液晶セル６の両界面のプレチルト方向、液晶フィルム９のチルト方向、高分子延伸フィルム１０の遅相軸は図５に記載した条件で配置した。
【００４３】
図６は、第１の光学異方性層９のΔｎｄを９０ｎｍ、ゼオノアフィルムのΔｎｄを１４０ｎｍとした時の、バックライト点灯時（透過モード）での、白表示０Ｖ、黒表示５Ｖの透過率の比（白表示）／（黒表示）をコントラスト比（ＣＲ）として、全方位からのコントラスト比を示している。
図６から良好な視野角特性を持っていることが分かった。図６の同心円は２０°間隔で描かれている。したがって最外円は中心から８０°を示す（以下の図も同様）。
実施例１の構成を用いて、第１の光学異方性層の位相差を変えた場合についても同様の測定を行い、その時の正面ＣＲ及び視野角特性を表１にまとめた。
また、図７には比較例として、第１の光学異方性層のΔｎｄを本発明の範囲外である１０ｎｍ、第２の光学異方性層のΔｎｄを６０ｎｍとした時の、バックライト点灯時（透過モード）での、白表示０Ｖ、黒表示５Ｖの透過率の比（白表示）／（黒表示）をコントラスト比として、全方位からのコントラスト比を示している。
表１と比較例より、第１の光学異方性層のΔｎｄを下げていくと正面ＣＲは向上するが、視野角は徐々に狭くなり、２０ｎｍ未満では十分な視野角が得られず好ましくない。
また、第１の光学異方性層のΔｎｄが大きすぎる場合も、十分な正面ＣＲが得られず好ましくない。従って本発明の第１の光学異方性層のΔｎｄは、２０ｎｍ〜１４０ｎｍの範囲に調整するのが望ましいことが分かった。
【００４４】
【表１】
2008309957.tif 000003
【００４５】
＜実施例２＞
実施例２の液晶表示装置の概念図については図８を、その軸構成については図９を用いて説明する。
実施例１で用いた液晶セル６において、基板２の対向電極４が形成された側の反対面に、第１の光学異方性層９、第２の光学異方性層１０及び偏光板７が設けられており、基板１の透明電極３が形成された面の反対側に偏光板８が設けられている。偏光板８の背面側にはバックライト１１が設けられている。
偏光板７、８、第１の光学異方性層９、第２の光学異方性層１０は、実施例１と同様のものを用いた。
【００４６】
偏光板７及び８の吸収軸、液晶セル６の両界面のプレチルト方向、液晶フィルム９のチルト方向、高分子延伸フィルム１０の遅相軸は図８に記載した条件で配置した。
図１０は、バックライト点灯時（透過モード）での、白表示０Ｖ、黒表示５Ｖの透過率の比（白表示）／（黒表示）をコントラスト比として、全方位からのコントラスト比を示している。
図１０から良好な視野角特性を持っていることが分かった。
【００４７】
＜実施例３＞
実施例３の液晶表示装置の概念図については図１１を、その軸構成については図１２を用いて説明する。
実施例１で用いた液晶セル６において、基板２の対向電極４が形成された側の反対面に、第２の光学異方性層１０及び偏光板７が設けられており、基板１の透明電極３が形成された面の反対側に第１の光学異方性層９及び偏光板８が設けられている。偏光板８の背面側にはバックライト１１が設けられている。
図１３は、バックライト点灯時（透過モード）での、白表示０Ｖ、黒表示５Ｖの透過率の比（白表示）／（黒表示）をコントラスト比として、全方位からのコントラスト比を示している。
図１３から良好な視野角特性を持っていることが分かった。
【００４８】
＜実施例４＞
実施例４の液晶表示装置の概念図については図１４を、その軸構成については図１５を用いて説明する。
実施例３で用いた液晶表示装置において、第２の光学異方性層１０の位置を、第１の光学異方性層９の位置と入れ替えた以外は、実施例３と同様にして作製した。
図１６は、バックライト点灯時（透過モード）での、白表示０Ｖ、黒表示５Ｖの透過率の比（白表示）／（黒表示）をコントラスト比として、全方位からのコントラスト比を示している。
図１６から良好な視野角特性を持っていることが分かった。
【００４９】
本実施例では、カラーフィルターの無い形態で実験を行ったが、液晶セル中にカラーフィルターを設ければ、良好なマルチカラー、またはフルカラー表示ができることは言うまでもない。
【図面の簡単な説明】
【００５０】
【図１】液晶分子のチルト角及びツイスト角を説明するための概念図である。
【図２】第２の光学異方素子を構成する液晶性フィルムの配向構造の概念図である。
【図３】液晶セルのプレチルト方向を説明する概念図である。
【図４】実施例１の液晶表示装置を模式的に表した断面図である。
【図５】実施例１における偏光板の吸収軸、液晶セルのプレチルト方向、高分子延伸フィルムの遅相軸および液晶フィルムのチルト方向の角度関係を示した平面図である。
【図６】実施例１における液晶表示装置を全方位から見た時のコントラスト比を示す図である。
【図７】比較例における液晶表示装置を全方位から見た時のコントラスト比を示す図である。
【図８】実施例２の液晶表示装置を模式的に表した断面図である。
【図９】実施例２における偏光板の吸収軸、液晶セルのプレチルト方向、高分子延伸フィルムの遅相軸および液晶フィルムのチルト方向の角度関係を示した平面図である。
【図１０】実施例２における液晶表示装置を全方位から見た時のコントラスト比を示す図である。
【図１１】実施例３の液晶表示装置を模式的に表した断面図である。
【図１２】実施例３における偏光板の吸収軸、液晶セルのプレチルト方向、高分子延伸フィルムの遅相軸および液晶フィルムのチルト方向の角度関係を示した平面図である。
【図１３】実施例３における液晶表示装置を全方位から見た時のコントラスト比を示す図である。
【図１４】実施例４の液晶表示装置を模式的に表した断面図である。
【図１５】実施例４における偏光板の吸収軸、液晶セルのプレチルト方向、高分子延伸フィルムの遅相軸および液晶フィルムのチルト方向の角度関係を示した平面図である。
【図１６】実施例４における液晶表示装置を全方位から見た時のコントラスト比を示す図である。
【符号の説明】
【００５１】
１、２：基板
３：透明電極
４：対向電極
５：液晶層
６：液晶セル
７、８：偏光板
９：第１の光学異方性層
１０：第２の光学異方性層
１１：バックライト
【図１】
2008309957.tif 000004
【図２】
2008309957.tif 000005
【図３】
2008309957.tif 000006
【図４】
2008309957.tif 000007
【図５】
2008309957.tif 000008
【図６】
2008309957.tif 000009
【図７】
2008309957.tif 000010
【図８】
2008309957.tif 000011
【図９】
2008309957.tif 000012
【図１０】
2008309957.tif 000013
【図１１】
2008309957.tif 000014
【図１２】
2008309957.tif 000015
【図１３】
2008309957.tif 000016
【図１４】
2008309957.tif 000017
【図１５】
2008309957.tif 000018
【図１６】
2008309957.tif 000019
【手続補正書】
【提出日】平成20年6月23日(2008.6.23)
【手続補正１】
【補正対象書類名】特許請求の範囲
【補正対象項目名】全文
【補正方法】変更
【補正の内容】
【特許請求の範囲】
【請求項１】
バックライト側から順に、偏光板、第２の光学異方性層、第１の光学異方性層、互いに対向配置された上基板と下基板との間に液晶層が挟持されたホモジニアス配向液晶セルおよび偏光板から構成される液晶表示装置であって、波長λ＝４５０ｎｍ及びλ＝５９０ｎｍにおける屈折率異方性Δｎの比を複屈折波長分散Ｄ（Ｄ＝Δｎ（４５０）／Δｎ（５９０））と定義した場合、前記第１の光学異方性層の液晶フィルムの複屈折波長分散Ｄ１、前記第２の光学異方性層の液晶フィルムの複屈折波長分散Ｄ２、前記液晶セルの複屈折波長分散ＤLCが、
Ｄ１＞Ｄ２  
Ｄ１＝１．００〜１．２０
Ｄ２＝０．８０〜１．１０
｜（ＤLC＋Ｄ１）／２―Ｄ２｜＜０．５
の範囲であり、かつ第１の光学異方性層の厚さをｄ１、面内の主屈折率をＮｘ１およびＮｙ１、厚さ方向の主屈折率をＮｚ１、面内のリタデーション値Ｒｅ１を、Ｒｅ１＝（Ｎｘ１−Ｎｙ１）×ｄ１[ｎｍ]、第２の光学異方性層の厚さをｄ２、面内の主屈折率をＮｘ２およびＮｙ２、厚さ方向の主屈折率をＮｚ２、面内のリタデーション値Ｒｅ２を、Ｒｅ２＝（Ｎｘ２−Ｎｙ２）×ｄ２[ｎｍ]とした時、波長５５０ｎｍにおける第１の光学異方性層、第２の光学異方性層の位相差値をＲｅ１、Ｒｅ２、前記液晶セルの黒表示電圧印加時の位相差Ｒｅ(LC)が、
｜Ｒｅ１＋Ｒｅ(LC)−Ｒｅ２｜＜３０ｎｍ
Ｒｅ１＝２０ｎｍ〜１４０ｎｍ
Ｒｅ２＝５０ｎｍ〜１８０ｎｍ
の範囲であることを特徴とする液晶表示装置であって、第１の光学異方性層が、ネマチックハイブリッド配向構造を固定化した液晶フィルムから少なくとも構成され、第１の光学異方性層の液晶フィルムのハイブリッド方向を基板平面に投影したチルト方向と液晶層のラビング方向との角度が３０度以内の範囲にあり、かつ第１の光学異方性層の液晶フィルムのハイブリッド方向を基板平面に投影したチルト方向と第２の光学異方性層の遅相軸との角度が７０度以上１１０度未満の範囲にあることを特徴とする透過型液晶表示装置。
【請求項２】
バックライト側から順に、偏光板、互いに対向配置された上基板と下基板との間に液晶層が挟持されたホモジニアス配向液晶セル、第１の光学異方性層、第２の光学異方性層および偏光板から構成される液晶表示装置であって、波長λ＝４５０ｎｍ及びλ＝５９０ｎｍにおける屈折率異方性Δｎの比を複屈折波長分散Ｄ（Ｄ＝Δｎ（４５０）／Δｎ（５９０））と定義した場合、前記第１の光学異方性層の液晶フィルムの複屈折波長分散Ｄ１、前記第２の光学異方性層の液晶フィルムの複屈折波長分散Ｄ２、前記液晶セルの複屈折波長分散ＤLCが、
Ｄ１＞Ｄ２  
Ｄ１＝１．００〜１．２０
Ｄ２＝０．８０〜１．１０
｜（ＤLC＋Ｄ１）／２―Ｄ２｜＜０．５
の範囲であり、かつ第１の光学異方性層の厚さをｄ１、面内の主屈折率をＮｘ１およびＮｙ１、厚さ方向の主屈折率をＮｚ１、面内のリタデーション値Ｒｅ１を、Ｒｅ１＝（Ｎｘ１−Ｎｙ１）×ｄ１[ｎｍ]、第２の光学異方性層の厚さをｄ２、面内の主屈折率をＮｘ２およびＮｙ２、厚さ方向の主屈折率をＮｚ２、面内のリタデーション値Ｒｅ２を、Ｒｅ２＝（Ｎｘ２−Ｎｙ２）×ｄ２[ｎｍ]とした時、波長５５０ｎｍにおける第１の光学異方性層、第２の光学異方性層の位相差値をＲｅ１、Ｒｅ２、前記液晶セルの黒表示電圧印加時の位相差Ｒｅ(LC)が、
｜Ｒｅ１＋Ｒｅ(LC)−Ｒｅ２｜＜３０ｎｍ
Ｒｅ１＝２０ｎｍ〜１４０ｎｍ
Ｒｅ２＝５０ｎｍ〜１８０ｎｍ
の範囲であることを特徴とする液晶表示装置であって、第１の光学異方性層が、ネマチックハイブリッド配向構造を固定化した液晶フィルムから少なくとも構成され、第１の光学異方性層の液晶フィルムのハイブリッド方向を基板平面に投影したチルト方向と液晶層のラビング方向との角度が３０度以内の範囲にあり、かつ第１の光学異方性層の液晶フィルムのハイブリッド方向を基板平面に投影したチルト方向と第２の光学異方性層の遅相軸との角度が７０度以上１１０度未満の範囲にあることを特徴とする透過型液晶表示装置。
【請求項３】
バックライト側から順に、偏光板、第１の光学異方性層、互いに対向配置された上基板と下基板との間に液晶層が挟持されたホモジニアス配向液晶セル、第２の光学異方性層および偏光板から構成される液晶表示装置であって、波長λ＝４５０ｎｍ及びλ＝５９０ｎｍにおける屈折率異方性Δｎの比を複屈折波長分散Ｄ（Ｄ＝Δｎ（４５０）／Δｎ（５９０））と定義した場合、前記第１の光学異方性層の液晶フィルムの複屈折波長分散Ｄ１、前記第２の光学異方性層の液晶フィルムの複屈折波長分散Ｄ２、前記液晶セルの複屈折波長分散ＤLCが、
Ｄ１＞Ｄ２  
Ｄ１＝１．００〜１．２０
Ｄ２＝０．８０〜１．１０
｜（ＤLC＋Ｄ１）／２―Ｄ２｜＜０．５
の範囲であり、かつ第１の光学異方性層の厚さをｄ１、面内の主屈折率をＮｘ１およびＮｙ１、厚さ方向の主屈折率をＮｚ１、面内のリタデーション値Ｒｅ１を、Ｒｅ１＝（Ｎｘ１−Ｎｙ１）×ｄ１[ｎｍ]、第２の光学異方性層の厚さをｄ２、面内の主屈折率をＮｘ２およびＮｙ２、厚さ方向の主屈折率をＮｚ２、面内のリタデーション値Ｒｅ２を、Ｒｅ２＝（Ｎｘ２−Ｎｙ２）×ｄ２[ｎｍ]とした時、波長５５０ｎｍにおける第１の光学異方性層、第２の光学異方性層の位相差値をＲｅ１、Ｒｅ２、前記液晶セルの黒表示電圧印加時の位相差Ｒｅ(LC)が、
｜Ｒｅ１＋Ｒｅ(LC)−Ｒｅ２｜＜３０ｎｍ
Ｒｅ１＝２０ｎｍ〜１４０ｎｍ
Ｒｅ２＝５０ｎｍ〜１８０ｎｍ
の範囲であることを特徴とする液晶表示装置であって、第１の光学異方性層が、ネマチックハイブリッド配向構造を固定化した液晶フィルムから少なくとも構成され、第１の光学異方性層の液晶フィルムのハイブリッド方向を基板平面に投影したチルト方向と液晶層のラビング方向との角度が３０度以内の範囲にあり、かつ第１の光学異方性層の液晶フィルムのハイブリッド方向を基板平面に投影したチルト方向と第２の光学異方性層の遅相軸との角度が７０度以上１１０度未満の範囲にあることを特徴とする透過型液晶表示装置。
【請求項４】
バックライト側から順に、偏光板、第２の光学異方性層、互いに対向配置された上基板と下基板との間に液晶層が挟持されたホモジニアス配向液晶セル、第１の光学異方性層および偏光板から構成される液晶表示装置であって、波長λ＝４５０ｎｍ及びλ＝５９０ｎｍにおける屈折率異方性Δｎの比を複屈折波長分散Ｄ（Ｄ＝Δｎ（４５０）／Δｎ（５９０））と定義した場合、前記第１の光学異方性層の液晶フィルムの複屈折波長分散Ｄ１、前記第２の光学異方性層の液晶フィルムの複屈折波長分散Ｄ２、前記液晶セルの複屈折波長分散ＤLCが、
Ｄ１＞Ｄ２  
Ｄ１＝１．００〜１．２０
Ｄ２＝０．８０〜１．１０
｜（ＤLC＋Ｄ１）／２―Ｄ２｜＜０．５
の範囲であり、かつ第１の光学異方性層の厚さをｄ１、面内の主屈折率をＮｘ１およびＮｙ１、厚さ方向の主屈折率をＮｚ１、面内のリタデーション値Ｒｅ１を、Ｒｅ１＝（Ｎｘ１−Ｎｙ１）×ｄ１[ｎｍ]、第２の光学異方性層の厚さをｄ２、面内の主屈折率をＮｘ２およびＮｙ２、厚さ方向の主屈折率をＮｚ２、面内のリタデーション値Ｒｅ２を、Ｒｅ２＝（Ｎｘ２−Ｎｙ２）×ｄ２[ｎｍ]とした時、波長５５０ｎｍにおける第１の光学異方性層、第２の光学異方性層の位相差値をＲｅ１、Ｒｅ２、前記液晶セルの黒表示電圧印加時の位相差Ｒｅ(LC)が、
｜Ｒｅ１＋Ｒｅ(LC)−Ｒｅ２｜＜３０ｎｍ
Ｒｅ１＝２０ｎｍ〜１４０ｎｍ
Ｒｅ２＝５０ｎｍ〜１８０ｎｍ
の範囲であることを特徴とする液晶表示装置であって、第１の光学異方性層が、ネマチックハイブリッド配向構造を固定化した液晶フィルムから少なくとも構成され、第１の光学異方性層の液晶フィルムのハイブリッド方向を基板平面に投影したチルト方向と液晶層のラビング方向との角度が３０度以内の範囲にあり、かつ第１の光学異方性層の液晶フィルムのハイブリッド方向を基板平面に投影したチルト方向と第２の光学異方性層の遅相軸との角度が７０度以上１１０度未満の範囲にあることを特徴とする透過型液晶表示装置。
【請求項５】
前記第２の光学異方性層が、高分子延伸フィルムであることを特徴とする請求項１〜４に記載の透過型液晶表示装置。
【請求項６】
前記第２の光学異方性層が、光学的に正の一軸性を示す液晶物質が液晶状態において
形成したネマチック配向を固定化してなる光学フィルムであることを特徴とする請求項１〜４のいずれかに記載の透過型液晶表示装置。
【請求項７】
前記第１の光学異方性層の液晶フィルムが、光学的に正の一軸性を示す液晶物質からなり、当該液晶物質が液晶状態において形成したネマチックハイブリッド配向を固定化した液晶フィルムであり、当該ネマチックハイブリッド配向における平均チルト角が５〜４５度の液晶フィルムであることを特徴とする請求項１〜６のいずれかに記載の透過型液晶表示装置。
【請求項８】
前記偏光板の吸収軸と前記第１の光学異方性層の液晶フィルムのハイブリッド方向を基板平面に投影したチルト方向とのなす角度が３０度以上６０度以下の範囲にあること特徴とする請求項１〜７のいずれかに記載の透過型液晶表示装置。
【請求項９】
前記ホモジニアス配向液晶セルの電圧無印加時の位相差が２００〜４００ｎｍであることを特徴とする請求項１〜８のいずれかに記載の透過型液晶表示装置。